ЭКРАНИРУЮЩАЯ ТРИКОТАЖНАЯ ПЕРЧАТКА

Полезная модель относится к защитным приспособлениям для рук или кистей рук, в частности к экранирующим перчаткам из трикотажа, предназначенным для защиты персонала от электромагнитных полей радиочастотного диапазона (ЭМП РЧ), и может быть использована в составе экранирующего комплекта специальной одежды.
Из уровня техники известен защитный материал и защитные изделия из него, включающие перчатки, для работы в условиях внешних воздействий, таких как электромагнитное поле высокочастотных диапазонов, электрическое поле промышленной частоты, наведенное и шаговое напряжения и/или электрическая дуга.
2
2
Материал характеризуется тем, что выполнен из электропроводящей ткани, состоящей из нитей на основе метаарамидного волокна на основе поли м-фениленизофталамида и/или его производных и металлического нержавеющего штапельного и/или монофиламентного волокон при их соотношении от 70:30 до 30:70 мас.ч. соответственно с плотностью от 250 до 400 г/м и термостойкостью при минимальной плотности не менее 13 кал/см.
При этом для обеспечения коррозионной стойкости металлическое нержавеющее волокно выполнено из нержавеющего сплава на основе железа с добавкой, выбранной из ряда: хром, никель, титан, углерод, марганец, медь, бор, ванадий, ниобий, алюминий, вольфрам, молибден.
Ткань выполнена с возможностью окраски за счет использования арамидного волокна соответствующего оттенка, в плетение ткани используется полотняное или саржевое (RU 2612696 С2, кл. C08J 5/04, D01F 8/04, 13.03.2017).
Недостатком данного технического решения является длительность и многооперационность технологического процесса получения готового изделия, включающего выработку ткани, раскрой и пошив перчаток. Преимущества трикотажной перчатки заключаются в непосредственном изготовлении изделия, ее легкости, комфортности, эластичности, высокой степени облегания руки, что позволяет пользователю работать в ней с мелкими деталями любой сложности.
Известна защитная трикотажная перчатка, представляющая собой композитное изделие, состоящее из связанных между собой внутренней и внешней перчаток с напульсником.
Между внутренней и наружной перчатками находится мембранный слой, внешняя перчатка связана на перчаточном автомате 10-15 класса, внутренняя - на автомате 7-10 классов, толщина мембранного слоя составляет от 20 до 60 микрон. Все три части перчатки соединяются между собой с помощью термоплавкого клея, нанесенного на мембрану с обеих сторон. При этом в изделии может использоваться пигментированная или не пигментированная гидрофильная полиуретановая мембрана.
Внутренняя перчатка изготавливается из различных типов полиэфирной пряжи, пряжи из полиакрилонитриальных волокон (ПАН), смесовой пряжи, сочетающей в себе натуральную шерсть с ПАН в различных процентных соотношениях.
Внешняя перчатка в зависимости от предназначения может изготавливаться из различных видов синтетического сырья. При этом возможно использование различных типов полиамидных нитей, параарамидных и метаарамидных нитей.
Для уменьшения фрикционных свойств на внутреннюю сторону (ладонь и пальцы) внешнего слоя композитной перчатки трафаретным щелкографическим способом, с использованием пластизольных или силиконовых красок, наносится точечный рисунок, который не закрывает более 15% поверхности.
При этом возможно использование еще одной перчатки с укороченными пальцами, изготовленной из тех же материалов, что и внешний слой композитной перчатки, к которой пришиваются накладки из искусственной кожи или специально отштампованные пластиковые накладки, повторяющие физиологическое строение человеческой кисти.
В напульсник перчатки дополнительно прокладывается латексная нить, оплетенная полиамидными или полиэфирными нитями (RU 153173 U1, кл. A47D 13/08, 10.07.2015).
Перчатка предназначена для защиты рук пользователя от воздействия режущих предметов, теплового и электрического воздействия, от воздействия химических веществ, при этом перчатка обладает влагоотталкивающими свойствами.
Недостатком известной перчатки является то, что она не является экранирующей от ЭМП РЧ, так как не содержит электропроводящие пряжу и нити. Кроме того, перчатка слишком сложна в изготовлении.
Известна также трикотажная перчатка для защиты человека от поражения электрическим током высокого напряжения. Перчатка содержит рабочую часть и манжету. Рабочая часть выполнена из нити, содержащей сердечник из по меньшей мере одной мишурной нити линейной плотности по меньшей мере 50 текс, по меньшей мере одной углеродной комплексной нити линейной плотности, по меньшей мере 100 текс и по меньшей мере одной арамидной комплексной нити.
Нити в сердечнике расположены параллельно. Сердечник обкручен в двух противоположных направлениях со степенью обкрутки, по меньшей мере, 10 витков/см арамидными нитями. Манжета перчатки выполнена из мишурной нити, по меньшей мере, в 6 сложений и высотой, по меньшей мере, 10 мм.
В качестве арамидной нити используют нити на основе полибензимидазолтерефталамида или сополибензимидазолтерефталамида, или сополипарафенилентерефталамида (RU 2127781 С1, кл. D04B 1/28, 20.03.1999).
Перчатка выдерживает до 860 циклов на истирание и имеет электрическое сопротивление не более 30 Ом.
Недостатком известной перчатки является то, что она предназначена только для защиты от поражения электрическим током, но не экранирует от ЭМП РЧ.
Задачей предложенной полезной модели является устранение указанных недостатков известных технических решений.
Техническим результатом полезной модели является создание простой в изготовлении экранирующей трикотажной перчатки, обладающей высокой степенью защиты от электромагнитных полей радиочастотного диапазона, и повышенными эксплуатационными свойствами.
Данный технический результат достигается тем, что экранирующая трикотажная перчатка состоит из корпуса, пальцев и напульсника, наружный слой которых выполнен из арамидной пряжи линейной плотности не менее 33 текс, и мишурной нити линейной плотности 70 текс, состоящей из полиамидной нити, окрученной медной посеребренной расплющенной проволокой диаметром 0,08 мм, при их содержании в мишурной нити 10,0 и 90,0 мас. % соответственно, а внутренний изоляционный слой выполнен из хлопчатобумажной пряжи.
При этом арамидная пряжа, мишурная нить и хлопчатобумажная пряжа используются в соотношении 30:50:20 мас.% соответственно.
При этом в качестве полиамидной нити использована многофиламентная полиамидная нить линейной плотности 6,7 текс с круткой 200 кр/м.
При этом внутренний изоляционный слой выполнен из хлопчатобумажной пряжи линейной плотности 20 текс в 2 сложения.
При этом напульсник выполнен высотой от 12 до 15 см.
Отличительной особенностью предложенной полезной модели является то, что при использовании в наружном слое перчатки арамидной пряжи линейной плотности не менее 33 текс в сочетании с мишурной нитью линейной плотности 70 текс, состоящей из многофиламентной полиамидной нити, окрученной медной посеребренной расплющенной проволокой диаметром 0,08 мм, а также выполнении внутреннего слоя из хлопчатобумажной пряжи при заявленных соотношениях сырьевых компонентов возникает синергический эффект повышения эксплуатационных свойств перчатки и степени защиты от ЭМП РЧ.
Заявленная полезная модель поясняется чертежом.
На чертеже изображен общий вид экранирующей трикотажной перчатки.
Перчатка состоит из напульсника 1, корпуса 2 и пальцев 3.
Для создания сцепления перчатки с гладкими поверхностями на ладонную сторону корпуса и пальцев наносится точечное полимерное покрытие из поливинилхлорида (ПВХ).
Перчатку изготавливают на перчаточных автоматах мод. Ja 20, 13-15 класса фирмы QIANG SHENG (Китай) однослойной, пятипалой, цельновязаной.
При ее производстве применяют следующие виды пряжи и нитей:
для наружного (лицевого) слоя:
- арамидная пряжа линейной плотности не менее 33 текс по ТУ 9052-001-00302178-2011;
- мишурная нить линейной плотности 70 текс по ТУ 14.12.30-004-00302178-2017;
для внутреннего изоляционного (изнаночного) слоя:
- хлопчатобумажная пряжа линейной плотности 20 текс в 2 сложения по ГОСТ 9092;
для прокладывания в напульсник:
- латексная нить диаметром 0,3 мм, окрученная полиэфирной текстурированной нитью линейной плотности 16,7 текс по ТУ 8147-003-00321945-99.
Участки перчатки изготавливают следующими переплетениями: корпус 2 и пальцы 3 - переплетением гладкая платировка на базе кулирной глади;
напульсник 1 - ложным ластичным переплетением раппортом 1:1 с прокладыванием окрученной латексной нити в каждом ряду вязания.
В качестве арамидной пряжи используют метаарамидную пряжу, изготовленную с использованием волокон Номекс (США), Ньюстар (Китай) или Ньюван (Южная Корея); параарамидную - с использованием волокон Кевлар и его модификаций (США), Тварон (Нидерланды), Технора (Япония), Армос, Русар, Арлана (Россия) или их смеси в любом соотношении.
Мишурная нить состоит из токопроводящей жилы в виде сплющенной проволоки, спирально наложенной на нить из изоляционного материала.
В качестве токопроводящей жилы, используемой для окрутки изоляционного материала, экспериментальным путем выбрана тонкая сплющенная медная посеребренная проволока диаметром 0,08 мм. Медная проволока производится по ГОСТ 2112-79 «Проволока медная круглая электротехническая. Технические условия».
Для получения плоского сечения ее расплющивают путем волочения. При нанесении тонкого слоя серебра используют гальванический метод: медную проволоку пропускают через электролит, насыщенный серебром. Содержание серебра составляет 5% (около 3 мкм серебра на поверхности проволоки).
В качестве изоляционного материала, состоящего из волокнистой основы и являющегося стержнем, использована полиамидная нить линейной плотности 6,7 текс, многофиламентная (количество филаментов 24) с круткой 200 кр/м по ГОСТ 10063-93.
При этом содержание сырьевых компонентов в мишурной нити составляет, мас.%: многофиламентная полиамидная нить - 10,0, медная посеребренная расплющенная проволока - 90,0.
Арамидную пряжу, мишурную нить и хлопчатобумажную пряжу при вязании используют в соотношении 30:50:20 мас. % соответственно.
Технология изготовления экранирующей перчатки включает следующие операции: 1) подготовка сырья к вязанию; 2) вязание перчатки, выворачивание ее на изнаночную сторону, контроль качества; 3) обработка верхнего края напульсника; 4) нанесение на ладонную часть и пальцы перчатки точечного покрытия из ПВХ; 5) контроль качества, техническая рассортировка.
Процесс вязания участков перчатки осуществляется в следующей последовательности:
- вязание пальцев: мизинца, среднего, безымянного, указательного;
- вязание участка от основания среднего пальца до основания большого пальца;
- вязание большого пальца;
- вязание участка от основания большого пальца до основания напульсника;
- вязание напульсника высотой от 12 до 15 см.
Плотность вязания перчатки в готовом виде:
число петельных рядов на 5 см - не менее 40;
число петельных столбиков на 5 см - не менее 30.
Обметывание верхнего края напульсника выполняется пятиниточным краеобметочным швом с числом стежков на 5 см - не менее 25 на швейной машине оверлок.
Нанесение точечного покрытия из ПВХ на ладонную часть и пальцы перчатки выполняется на станке модели ППА-1-К1, процесс осуществляется одновременно с формированием перчатки.
Экранирующие перчатки изготавливают следующих типоразмеров: 10, 12, 14.
ПРИМЕР
Для изготовления экранирующей трикотажной перчатки 12 размера, состоящей из корпуса, пальцев (переплетением гладкая платировка на базе кулирной глади) и напульсника высотой 12 см (ложным ластичным переплетением раппортом 1:1 с прокладыванием окрученной латексной нити в каждом ряду вязания), использовали следующие виды сырья.
Для наружного (лицевого слоя):
метаарамидную пряжу Ньюван (Южная Корея) линейной плотности 33 текс;
мишурную нить линейной плотности 70 текс, состоящую из многофиламентной полиамидной нити (количество филаментов 24) линейной плотности 6,7 текс с круткой 200 кр/м, окрученной медной посеребренной расплющенной проволокой диаметром 0,08 мм, при их содержании в мишурной нити 10,0 и 90,0 мас. % соответственно.
Для внутреннего изоляционного (изнаночного) слоя: хлопчатобумажную пряжу линейной плотности 20 текс в 2 сложения.
Для прокладывания в напульсник: латексную нить диаметром 0,3 мм, окрученную полиэфирной текстурированной нитью линейной плотности 16,7 текс.
Метаарамидную пряжу, мишурную нить и хлопчатобумажную пряжу при вязании использовали в соотношении 30:50:20 мас. % соответственно.
Перчатку изготавливали на перчаточном автомате мод. Ja 20, 13 класса фирмы QIANG SHENG (Китай).
Одновременно с формированием перчатки на ладонную сторону корпуса и пальцев наносили точечное полимерное покрытие из ПВХ на станке модели ППА- 1-К1.
Испытания полученной перчатки проводили в составе экранирующего комплекта защитной одежды по ГОСТ 12.4.172-2014.
Предложенные экранирующие перчатки в составе комплекта имеет следующие эксплуатационные характеристики: коэффициент экранирования - 32,8 дБ (по ГОСТ 12.4.305-2016 - не менее 30 дБ); электрическое сопротивление - 5,1 Ом (по ГОСТ 12.4.305-2016 - не более 10 Ом); сопротивление порезу - 10 Н/мм.
Использование полезной модели позволит получить экранирующую трикотажную перчатку с высокими эксплуатационными свойствами и надежной защитой от ЭМП РЧ.